(57)【要約】【課題】ほつれにくい伸縮性の経編レース地において、使用筬枚数を必要以上に増やすことなく、横渡りの入らないきれいなネット目を有し、風合いが良好なものを提供する。【解決手段】少なくとも２種類の地糸にて、鎖編組織を２重以上に形成してなる地編組織の部分３を少なくとも一部に有し、前記地糸のうち第１の地糸１は非弾性糸であり、第２の地糸２は弾性糸であり、前記地糸のいずれもが熱融着していない状態とする。更に、地糸以外の全ての糸が熱融着していない状態とすることもできる。【選択図】図１
2010248661.tif 000002
【特許請求の範囲】
【請求項１】
少なくとも２種類の地糸にて、鎖編組織を２重以上に形成してなる地編組織の部分を少なくとも一部に有する経編レース地であって、前記地糸のうち第１の地糸は非弾性糸であり、第２の地糸は弾性糸であり、前記地糸のいずれもが熱融着していない状態であることを特徴とする経編レース地。
【請求項２】
２種類の地糸にて鎖編組織を全ての編目で２重に形成してなる地編組織からなる経編レース地であって、前記地糸のうち第１の地糸は非弾性糸であり、第２の地糸は弾性糸であり、前記地糸のいずれもが熱融着していない状態であることを特徴とする経編レース地。
【請求項３】
前記経編レース地を形成する全ての糸が、熱融着していない状態である請求項１または２に記載の経編レース地。
【発明の詳細な説明】
【技術分野】
【０００１】
本発明は、伸縮性を有する経編レース地、特に女性用下着等の各種衣料に使用される伸縮性の経編レース地に関するものである。
【背景技術】
【０００２】
従来、かかる伸縮性の経編レース地は、同一ウエールにて毎コース編目形成する鎖編組織を地編組織として用い、鎖編組織を横に連結しネット目を形成する糸（ジャカード筬にて導糸することが多い）と弾性糸を挿入して編み込むのが一般的であり、地編組織用筬１枚とネット目用挿入筬１枚と弾性糸挿入筬１枚の計３枚の筬を少なくとも使用して編成されている。鎖編組織は切断された箇所の編み終わり側の糸が引っ張られるとほつれが生じるため、種々の対策が提案されている（下記特許文献１〜３）。
【０００３】
例えば特許文献１には、前筬と後筬で導糸される２本の糸にて鎖編組織を２重に編成して地編組織とし、その中間の筬にて導糸され鎖編組織を連結する挿入組織等を形成する糸を挟み込むことで、ラン（ほつれ）防止とする経編地が開示されている。しかし、この文献１の場合、鎖編組織を形成する筬の後ろに挿入組織等を形成する筬を配し、更にその後ろに鎖編組織を形成する筬を配する必要があるので、編機の改造を要する場合がある。また、経編地に伸縮性を付与するために弾性糸を更に編み込むとなると、地編組織用筬２枚と鎖編組織連結筬１枚と弾性糸挿入筬１枚の計４枚の筬を少なくとも使用することになる。
【０００４】
特許文献２には、同一ウエールを編成する鎖編組織の第１経糸と、複数のウエール間を往復し各ウエールで複数コースづつ交互に編成する第２経糸とによって地編組織を編成し、２重に編目を形成することでほつれを防止する経編レース地が開示されている。しかし、この文献２の場合も文献１と同様に、地編組織用筬を２枚必要とするので編機の改造を要する場合がある。また、経編レース地に伸縮性を付与するために弾性糸を更に編み込むとなると、地編組織用筬２枚とネット目用挿入筬１枚と弾性糸挿入筬１枚の計４枚の筬を少なくとも使用することになる。更に、第２経糸は複数コースづつ交互に定期的にウエール間を横渡りするため、柄模様に合ったきれいで大きなネット目が出にくいものである。
【０００５】
これらは、単に２本の糸で２重に鎖編組織を編成しても、２本の糸が同時に切断されて一緒にほつれ始めるとほつれが止まらないため、２重の鎖編糸の間に挿入糸を入れたり（特許文献１）、２本のうち１本を横渡りする編組織にしたり（特許文献２）している。
【０００６】
また、２重の鎖編組織に関するものではないが、特許文献３には、鎖編組織に低融点高融着ポリウレタン糸を挿入し熱融着させることで、ほつれを起こし難い弾性編物が開示されている。しかし、この文献３の場合、熱融着する分どうしても熱融着した箇所が固くなり風合いが悪くなってしまう。
【先行技術文献】
【特許文献】
【０００７】
【特許文献１】実公昭５２−５７２６０号公報
【特許文献２】特開昭６３−１１２７５９号公報
【特許文献３】ＷＯ２００４／０５３２１８号公報
【発明の概要】
【発明が解決しようとする課題】
【０００８】
本発明は、上記に鑑みてなしたものであり、非弾性糸と弾性糸にて２重以上に鎖編組織を形成することで、筬の使用枚数を必要以上に増やすことなく、横渡りの入った不体裁なネット目とならず、熱融着により風合いを悪くすることなく、ほつれにくい伸縮性の経編レース地を提供するものである。
【課題を解決するための手段】
【０００９】
上記の課題を解決する本発明は、少なくとも２種類の地糸にて、鎖編組織を２重以上に形成してなる地編組織の部分を少なくとも一部に有する経編レース地であって、前記地糸のうち第１の地糸は非弾性糸であり、第２の地糸は弾性糸であり、前記地糸のいずれもが熱融着していない状態であることを特徴とする。
【００１０】
この経編レース地によれば、非弾性糸と弾性糸にて２重以上に鎖編組織を形成する部分では、非弾性糸と弾性糸の両方が同時に切断された場合であっても、非弾性糸と弾性糸の縮み率が大きく異なるので、非弾性糸と弾性糸の切断端が揃わなくなり、一緒にほつれていくことがない。すなわち、弾性糸の切断端は経編レース地内に入り込むのに対し、非弾性糸の切断端は経編レース地の端部に残るため、２種類の糸が同時に引っ張られることはなく、１本の糸が引っ張られていっても他の糸は引っ張られていないので、２重編目の箇所でほつれは止まるのである。
【００１１】
本発明の経編レース地は、２種類の地糸にて鎖編組織を全ての編目で２重に形成してなる地編組織からなり、前記地糸のうち第１の地糸は非弾性糸であり、第２の地糸は弾性糸であり、前記地糸のいずれもが熱融着していない状態とすることができる。この場合、経編レース地の全ての領域がほつれにくい状態となる。
【００１２】
本発明の経編レース地は、該経編レース地を形成する全ての糸が、熱融着していない状態とすることができる。この場合、前記地糸以外にもジャカード筬にて導糸されるジャカード糸や柄筬にて導糸される柄糸や地筬にて導糸され経編レース地に更に伸縮性を与える弾性糸など、経編レース地を構成する全ての糸が熱融着していないので、肌触りが悪くならない。
【発明の効果】
【００１３】
上記したように本発明の経編レース地は、非弾性糸と弾性糸にて２重以上に鎖編組織を形成することで、必要最低限の筬の使用枚数にて編成され、横渡りの入らないきれいなネット目を有し、風合いが良好でほつれにくい伸縮性の経編レース地とすることができる。
【図面の簡単な説明】
【００１４】
【図１】図１は本発明の経編レース地の地編組織を示す組織図である。
【図２】図２は従来の手法において地糸が切断された際の様子を示す模式図である。
【図３】図３は本発明において地糸が切断された際の様子を示す模式図である。
【図４】図４は本発明の経編レース地のブラジャーでの使用例を示す略示斜視図である。
【発明を実施するための形態】
【００１５】
次に、本発明の実施の形態を図面に示す実施例に基いて説明するが、本発明は、実施例のものには限定されることはなく、特許請求範囲を逸脱しない範囲において種々の実施が可能である。本発明にかかる経編レース地は、地編組織を編成する１枚以上の地筬のほかに、ネット目や柄形成のためのジャカード筬および／または複数枚の柄筬を備えた経編機により編成される。
【００１６】
本発明の経編レース地において、非弾性糸とは、弾性が全く無い糸という意味ではなく、弾性糸と比較して明らかに伸縮性が少ないという意味である。ナイロン糸やポリエステル糸やレーヨン糸や綿糸などがこれにあたる。一方、弾性糸とは、伸度が２００％以上の十分な伸縮性を有する糸の意味であり、ポリウレタン糸やゴム糸がこれにあたる。
【００１７】
図１は本発明の経編レース地Ａの地編組織を示している。地編組織を形成する第１の地糸１である非弾性糸として、例えば２２〜５５ｄｔｅｘのナイロン糸を、第２の地糸２である弾性糸として、４４〜７８ｄｔｅｘのポリウレタン糸を、それぞれ別に給糸して編成するのが好ましい。図１の２重の鎖編組織部分３にて実線で示す第１の地糸１と破線で示す第２の地糸２は、同じ鎖編組織を２重に形成するため、１枚の同じ地筬に同時に導糸して編成することができる。１枚の地筬でなく２枚の地筬でそれぞれの地糸を別々に導糸しても問題は無いが、全く同じ鎖編組織を編成する場合は、編みづらいなど特段の事情がない限りは、１枚の地筬で編成する方が少ない筬枚数で編成ができ効率が良い。すなわち、従来の伸縮性の経編レース地は、鎖編組織を形成する非弾性糸とそれに編み込まれる弾性糸を導糸する２枚の筬が少なくとも必要だったが、本発明の実施例のように１枚の筬で非弾性糸と弾性糸を導糸して２重に鎖編組織を形成した方が、同じ伸縮性の経編レース地を編成するのであっても、少ない筬の使用枚数で編成でき、その分、別の用途に筬を使用できるなどのメリットが大きい。また、更に別の機能を付与するために、第３の地糸を用いて３重の鎖編組織を編成しても良い。
【００１８】
通常、経編レース地に安定性を付与するため、編成後に熱セットを施すが、本発明では、その際に前記地糸が溶融して熱融着することのない温度に設定して熱セットをしなければならない。例えば、第１の地糸及び第２の地糸に通常の溶融温度の（低温融着性の糸ではない）糸を使用した場合は、熱セット温度は１８５℃前後が好ましい。
【００１９】
本発明の経編レース地においては、図１には図示していないが、ジャカード筬にて導糸されるジャカード糸か、柄筬により導糸される柄糸の少なくともどちらかの糸を使用して経編レース地上にネット目や柄を表現するのが好ましい。また、この経編レース地は、第２の地糸に弾性糸を使用しているので伸縮性を有するが、更に強力な伸縮性を付加する目的で、第２の地糸である弾性糸以外の別の弾性糸を挿入しても良い。これらの糸を使用する場合も、どの糸も低温で融着しやすい特別な糸は使用せず、一般的な熱セット温度（およそ１８０℃〜１９０℃）で熱融着してしまわないような、通常の溶融温度の糸を用いる方が望ましい。
【００２０】
更に、図１に示すように、第１の地糸１と第２の地糸２により２重の鎖編組織を形成し、ほつれにくくなっている部分３のみを経編レース地に設けるのではなく、第２の地糸２を地筬に導糸せず第１の地糸１だけの鎖編組織形成となる、ほつれやすい部分４を経編レース地の一部に設けても良い。すなわち、必要に応じて経編レース地の一部のみをほつれにくい状態としても良いし、全領域をほつれにくい状態としても良い。また、鎖編組織は、図１のような開き目である必要はなく閉じ目であってもよい。更に、第１の地糸と第２の地糸をそれぞれ別の筬に導糸して、一方が開き目で他方が閉じ目としても良く、お互いの糸の動きを１コースずらして逆掛けとしても良い。
【００２１】
ここで、本発明の経編レース地がほつれにくくなる仕組みを、従来例と比較しながら説明する。図２は従来の非弾性糸２本による２重鎖編組織を示しており、図３は本発明の非弾性糸と弾性糸による２重鎖編組織を示しており、図の上方が編み終わり側で下方が編み始め側である。両図の（ａ）は糸が切断される前の様子、（ｂ）は糸が切断された様子、（ｃ）は糸がほつれ始めた様子、（ｄ）は図２の方はほつれが進行する様子で、図３の方はほつれが止まる様子を表している。図２では、黒線で表す地糸５と白線で表す地糸６はともに非弾性糸である。図３では、黒線で表す第１の地糸１が非弾性糸で、白線で表す第２の地糸２が弾性糸である。
【００２２】
（ａ）の地糸が切断される前の様子は、図２も図３も同じである。（ｂ）の地糸が切断された様子では、図２の方は、地糸５と地糸６はともに非弾性糸であるので、それぞれの地糸の切断端７と８はほぼ同じ位置となり、ともに切断箇所の１コース前の編目１１から大きく飛び出してほつれやすい状態となる。図３の方は、非弾性糸である第１の地糸１は、切断箇所の１コース前の編目１１から大きく飛び出してほつれやすい状態となる。第２の地糸２は、弾性糸であるため編み始め側に著しく縮み、その切断端１０は、第１の地糸１の切断端９とは位置が異なる。
【００２３】
（ｃ）の糸がほつれ始めた様子では、図２の方は、地糸５と地糸６の切断端７と８が同時に編み終わり方向に引っ張られて１コースほつれている状態となる。図３の方は、第１の地糸１の切断端９が編み終わり方向に引っ張られて１コースほつれている状態となり、第２の地糸２はほつれることなく切断端１０の位置も（ｂ）のときとあまり変わらない。これは、地糸の切断端に編み終わり方向に力が加わりほつれる際には、ほつれやすい状態である第１の地糸１の切断端９の方に専ら力が加わり、第１の地糸よりほつれにくい状態である第２の地糸２の切断端１０には力が及ばなくなるからである。
【００２４】
（ｄ）の様子は、図２の方は、地糸５と地糸６の切断端７と８がなおも同時に編み終わり方向に引っ張られてほつれが進行し、切断箇所から１コース前の編目１１が消滅し、更に１コース前の編目１２がほつれかかっている。図３の方は、第１の地糸１の切断端９が更に編み終わり方向に引っ張られてほつれが進行しそうになるが、ほつれていない第２の地糸２の編目１１の箇所で第１の地糸１が引っ掛かり、ほつれの進行が止まる。その後、万一第２の地糸２のみがほつれ始めるようなことになっても、第１の地糸の編目１２の箇所で第２の地糸２のほつれは止まる。このように、本発明の経編レース地においては、非弾性糸である第１の地糸１と弾性糸である第２の地糸２は、同時にほつれ始めることはなく、同時にほつれ始めないため、ほつれ始めた方の地糸のほつれは、他方のほつれていない地糸により止まり、ほつれにくい経編レース地となるのである。
【００２５】
図４は本発明の経編レース地Ａをブラジャーのカップ部とバック部に使用した例を示している。任意の箇所でフリーカットができるため、縁始末処理を施す必要がなくなり使用用途が広がる。更に、地糸が横渡りしないため大きくきれいなネット目の表現が可能となる。また、使用糸が熱融着していないため風合いが良好であるので、直接肌に触れる箇所にも裏当て無しで使用できる。
【００２６】
また、フリーカットをせずに細幅レースをスカラ形状に沿ってカットする場合にも、カットした箇所からほつれが生じにくくなる。ほつれ防止目的の糸をスカラ縁部に編み込むことが不要となり、スカラ部が硬くならず肌触りがソフトになる。
【産業上の利用可能性】
【００２７】
本発明の経編レース地は、伸縮性を有し、ブラジャー、ショーツ、キャミソール等の女性用下着やアウターを始めとする各種衣料に好適に利用できる。
【符号の説明】
【００２８】
１…第１の地糸、２…第２の地糸、３…２重の鎖編組織部分、４…通常の鎖編組織部分、９…第１の地糸の切断端、１０…第２の地糸の切断端。
【図１】
2010248661.tif 000003
【図２】
2010248661.tif 000004
【図３】
2010248661.tif 000005
【図４】
2010248661.tif 000006